(57)【特許請求の範囲】
【請求項１】
ガラスマトリックスと、該ガラスマトリックスに混在している着色材とを有し、
前記着色材は、ナノ金属粒子を含み、
前記ガラスマトリックスは、全体を１００ｍｏｌ％としたときに、９０ｍｏｌ％以上が酸化物換算のモル比で以下の組成：
ＳｉＯ２          ４５〜７０ｍｏｌ％；
ＳｎＯ２          ０．１〜６ｍｏｌ％；
ＺｎＯ            １〜１５ｍｏｌ％；
ＢｅＯ、ＭｇＯ、ＣａＯ、ＳｒＯ、ＢａＯのうち少なくとも１つ    １８〜３５ｍｏｌ％；
Ｌｉ２Ｏ、Ｎａ２Ｏ、Ｋ２Ｏ、Ｒｂ２Ｏのうち少なくとも１つ    ０〜５ｍｏｌ％；
Ｂ２Ｏ３          ０〜３ｍｏｌ％；
から構成されている、セラミック装飾用の絵具。
【請求項２】
前記ナノ金属粒子が、ナノ銀粒子を含む、請求項１に記載の絵具。
【請求項３】
前記ガラスマトリックスが、全体を１００ｍｏｌ％としたときに、酸化物換算のモル比で、Ａｇ２Ｏを３ｍｏｌ％以下の割合で含む、請求項２に記載の絵具。
【請求項４】
前記ナノ金属粒子が、ナノ金粒子を含む、請求項１〜３のいずれか１項に記載の絵具。
【請求項５】
保護剤としてのナノセラミック粒子をさらに含む、請求項１〜４のいずれか１項に記載の絵具。
【請求項６】
着色部を有するセラミックス製品であって、
前記着色部は、少なくともガラス成分と着色材としての金属成分とを含み、
前記ガラス成分は、全体を１００ｍｏｌ％としたときに、９０ｍｏｌ％以上が酸化物換算のモル比で以下の組成：
ＳｉＯ２          ４５〜７０ｍｏｌ％；
ＳｎＯ２          ０．１〜６ｍｏｌ％；
ＺｎＯ            １〜１５ｍｏｌ％；
ＢｅＯ、ＭｇＯ、ＣａＯ、ＳｒＯ、ＢａＯのうち少なくとも１つ    １８〜３５ｍｏｌ％；
Ｌｉ２Ｏ、Ｎａ２Ｏ、Ｋ２Ｏ、Ｒｂ２Ｏのうち少なくとも１つ    ０〜５ｍｏｌ％；
Ｂ２Ｏ３          ０〜３ｍｏｌ％；
から構成されている、セラミックス製品。
【請求項７】
前記着色部は、前記着色材として銀成分と金成分とを含み、
ＪＩＳ  Ｚ８７２９（２００４年）に基づくＬ＊ａ＊ｂ＊表色系において、以下の条件：
Ｌ＊値が３５〜５５である；
ａ＊値が３０以上である；
ｂ＊値が２０以上である；
を満たす、請求項６に記載のセラミックス製品。
【請求項８】
前記着色部は、保護剤としてのセラミック成分をさらに含む、請求項６または７に記載のセラミックス製品。
【発明の詳細な説明】
【技術分野】
【０００１】
本発明は、セラミック装飾用の絵具に関する。詳しくは、着色材として、ナノ金属粒子を含む絵具に関する。
【背景技術】
【０００２】
陶磁器やタイルなどに代表されるセラミックは、例えば、原料となるカオリンや珪砂、長石などの製土を練って成形し、乾燥、素焼きして得られる生地に、釉薬や絵具を付与し、画付焼成することによって色や模様を焼き付ける。セラミックを着色、装飾する絵具に関する従来技術文献として、特許文献１が挙げられる。特許文献１には、ＳｉＯ２−Ａｌ２Ｏ３−Ｂ２Ｏ３系ガラスを基本ガラス成分とし、着色材成分としてコロイド状の金と所定の色調変性金属とを含んだパープル顔料が開示されている。
【先行技術文献】
【特許文献】
【０００３】
【特許文献１】特開平４−３２０４６１号公報
【発明の概要】
【発明が解決しようとする課題】
【０００４】
ところで、従来の絵具では、熱膨張係数を下げる観点などからガラス中に多くのホウ素（Ｂ）成分を含有させていることが多い。しかしながら、本発明者らの検討によれば、ガラス中のホウ素成分の含有割合が高いと、着色材成分としてナノ金属粒子を用いる場合に絵具を付与した着色部の見栄えが悪くなることがあった。具体的には、Ｌ＊ａ＊ｂ＊表色系における明度Ｌ＊値が高くなり過ぎて着色部の模様が不鮮明になったり、Ｌ＊ａ＊ｂ＊表色系におけるｂ＊値（色度の黄方向）が低くなり過ぎて着色部の色調（発色性）が悪くなったりすることがあった。
【０００５】
本発明はこれらの事情に鑑みてなされたものであり、その目的は、着色材として、ナノ金属粒子を含む絵具において、発色性に優れたセラミック装飾用の絵具を提供することにある。
【課題を解決するための手段】
【０００６】
本発明者らの検討によれば、着色部の見栄えが悪くなる一因として、画付焼成の際に着色材成分がガラスの構成成分として取り込まれて（ガラスに溶解して）しまい、発色性が悪くなっていることが考えられた。そのため、本発明者らはこれを抑制することに想到し、本発明を創出するに至った。
【０００７】
本発明により、ガラスマトリックスと、該ガラスマトリックスに混在している着色材とを有するセラミック装飾用の絵具が提供される。上記着色材は、ナノ金属粒子を含んでいる。上記ガラスマトリックスは、全体を１００ｍｏｌ％としたときに、９０ｍｏｌ％以上が酸化物換算のモル比で以下の組成：ＳｉＯ２  ４５〜７０ｍｏｌ％；ＳｎＯ２  ０．１〜６ｍｏｌ％；ＺｎＯ  １〜１５ｍｏｌ％；ＢｅＯ、ＭｇＯ、ＣａＯ、ＳｒＯ、ＢａＯのうち少なくとも１つ  １５〜３５ｍｏｌ％；Ｌｉ２Ｏ、Ｎａ２Ｏ、Ｋ２Ｏ、Ｒｂ２Ｏのうち少なくとも１つ  ０〜５ｍｏｌ％；Ｂ２Ｏ３  ０〜３ｍｏｌ％；から構成されている。
【０００８】
ガラス中のホウ素（Ｂ）成分の割合を３ｍｏｌ％以下と低く抑え、且つ、必須成分として所定の割合でスズ（Ｓｎ）成分を含むことで、画付焼成時（ガラス溶融時）に着色材としての金属成分がガラスに溶解し難くなる。このため、着色材の退色を抑制して、画付焼成後においても着色材成分がガラス中に分散した状態を安定的に維持することができる。したがって、上記構成の絵具によれば、ナノ金属粒子由来の発色をより良く得ることができ、セラミックの表面に鮮やかな色調ではっきりした模様を付与することができる。その結果、見栄えの良い着色部を実現することができる。
【０００９】
本明細書において「ナノ粒子」とは、特に言及しない限り、透過型電子顕微鏡（Transmission Electron Microscope；ＴＥＭ）などの電子顕微鏡観察で得られる観察画像から計測される円相当径の算術平均値（Ｄ５０粒径）が１〜１００ｎｍのものをいう。
また、本明細書において「セラミック」とは、特に言及しない限り、非金属無機材料全般をいう。例えば陶磁器材料やガラス材料などは本明細書のセラミックに包含される典型例である。
【００１０】
ここに開示される絵具の好適な一態様では、上記ナノ金属粒子が、ナノ銀粒子を含む。これにより、例えば、橙色や黄色の絵具を好適に調製することができる。
かかる場合、上記ガラスマトリックスが、全体を１００ｍｏｌ％としたときに、酸化物換算のモル比で、Ａｇ２Ｏを３ｍｏｌ％以下の割合で含むとよい。これにより、ナノ銀粒子がガラス中に溶解し難くなり、本発明の効果を高いレベルで発揮することができる。
【００１１】
ここに開示される絵具の好適な一態様では、上記ナノ金属粒子が、ナノ金粒子を含む。これにより、例えば、赤色や紫色の絵具を好適に調製することができる。
【００１２】
本発明の他の側面として、着色部を有するセラミックス製品が提供される。上記着色部は、少なくともガラス成分と着色材としての金属成分を含んでいる。上記ガラス成分は、全体を１００ｍｏｌ％としたときに、９０ｍｏｌ％以上が酸化物換算のモル比で以下の組成：ＳｉＯ２  ４５〜７０ｍｏｌ％；ＳｎＯ２  ０．１〜６ｍｏｌ％；ＺｎＯ  １〜１５ｍｏｌ％；ＢｅＯ、ＭｇＯ、ＣａＯ、ＳｒＯ、ＢａＯのうち少なくとも１つ  １５〜３５ｍｏｌ％；Ｌｉ２Ｏ、Ｎａ２Ｏ、Ｋ２Ｏ、Ｒｂ２Ｏのうち少なくとも１つ  ０〜５ｍｏｌ％；Ｂ２Ｏ３  ０〜３ｍｏｌ％；から構成されている。
【００１３】
好適な一態様において、上記着色材として銀成分と金成分とを含み、ＪＩＳ  Ｚ８７２９（２００４年）に基づくＬ＊ａ＊ｂ＊表色系において、以下の条件：Ｌ＊値が３５〜５５である；ａ＊値が３０以上である；ｂ＊値が２０以上である；を満たしている。これにより、明るく鮮やかな赤色発色をより良く実現することができる。
【図面の簡単な説明】
【００１４】
【図１】本発明の一実施形態に係る赤色の絵具の製造方法を説明するためのフローチャートである。
【図２】Ｌ＊ａ＊ｂ＊表色系における明度Ｌ＊値と彩度Ｃ＊値とを示すグラフである。
【発明を実施するための形態】
【００１５】
以下、本発明の好適な実施形態を説明する。なお、本明細書において特に言及している事項以外の事項であって本発明の実施に必要な事柄は、当該分野における従来技術に基づく当業者の設計事項として把握され得る。本発明は、本明細書に開示されている内容と当該分野における技術常識とに基づいて実施することができる。
また、本明細書において「Ａ〜Ｂ（ただし、Ａ，Ｂが任意の値）」とは、特に断らない限りＡ，Ｂの値（上限値および下限値）を包含するものとする。
【００１６】
≪絵具≫
ここに開示される絵具は、被装飾物としてのセラミックの表面に付与して画付焼成することにより、当該セラミックを着色、装飾するためのものである。この絵具は、所定の成分を所定の割合で含むガラスマトリックスと、該ガラスマトリックス中に分散している着色材とを有し、上記着色材が少なくともナノ金属粒子を含んで構成されている。したがって、その他の性状については特に限定されず、種々の基準に照らして任意に決定し得る。例えば種々の成分を配合したりその組成を変更したりすることができる。
以下、各構成成分について順に説明する。
【００１７】
ガラスマトリックスは、着色材を分散するマトリックス性を有している。ガラスマトリックスと着色材とは、典型的には一体的に焼結されており、焼結体の形態をなしている。ガラスマトリックスは、着色材の無機バインダとして機能する成分であり、着色材と被装飾物であるセラミックとの結合性や接着性を高める働きをする。なお、本明細書において「ガラス」とは、一般的な非晶質ガラスの他、結晶相を有する結晶化ガラスをも包含する用語である。
【００１８】
本実施形態のガラスマトリックスは、全体を１００ｍｏｌ％としたときに、９０ｍｏｌ％以上が酸化物換算のモル比で以下の組成：
ＳｉＯ２          ４５〜７０ｍｏｌ％（例えば５０〜６０ｍｏｌ％）；
ＳｎＯ２          ０．１〜６ｍｏｌ％（例えば１〜５ｍｏｌ％）；
ＺｎＯ            １〜１５ｍｏｌ％（例えば４〜１０ｍｏｌ％）；
ＲＯ（ＢｅＯ、ＭｇＯ、ＣａＯ、ＳｒＯ、ＢａＯのうち少なくとも１つ）    １５〜３５ｍｏｌ％（例えば２０〜３０ｍｏｌ％）；
Ｒ２Ｏ（Ｌｉ２Ｏ、Ｎａ２Ｏ、Ｋ２Ｏ、Ｒｂ２Ｏのうち少なくとも１つ）    ０〜５ｍｏｌ％（例えば１〜５ｍｏｌ％）；
Ｂ２Ｏ３          ０〜３ｍｏｌ％（例えば０〜１ｍｏｌ％）；
から構成されている。
以下、かかるガラスマトリックスに含まれる成分について説明する。
【００１９】
必須構成成分としてのケイ素成分（酸化ケイ素（ＳｉＯ２））は、ガラスの骨格を構成する成分（ガラスネットワークフォーマー）である。また、熱膨張係数を下げる成分でもある。さらに絵具の化学的安定性や熱的安定性を高めて、着色部で予期しない色調変性が生じることを抑制する成分でもある。
ガラスマトリックス全体に占めるＳｉＯ２の割合は、４５ｍｏｌ％以上（例えば５０ｍｏｌ％以上）であって、７０ｍｏｌ％以下（典型的には６５ｍｏｌ％以下、例えば６０ｍｏｌ％以下）であるとよい。ＳｉＯ２の割合を所定値以上とすることで、熱膨張係数を好適な範囲に調整することができる。また、着色部において、耐久性、耐水性、耐薬品性、耐熱衝撃性のうち少なくとも１つを向上することができる。さらに、ＳｉＯ２の割合を所定値以下とすることで、ガラス転移点が高くなり過ぎることを抑制して、ガラス溶融時の流動性を適切に維持確保することができる。
【００２０】
必須構成成分としてのスズ成分（酸化スズ（ＳｎＯ２））は、ガラス中にナノ金属粒子が溶解することを抑制する成分である。つまり、スズ成分は、着色材の溶解抑制剤として機能する成分である。そのメカニズムは不明であるが、例えば、画付焼成時にスズ成分が還元剤として機能して、着色材としての金属成分が酸化されることを防いでいることが考えられる。
ガラスマトリックス全体に占めるＳｎＯ２の割合は、０．１ｍｏｌ％以上（典型的には０．５ｍｏｌ％以上、例えば１ｍｏｌ％以上）であって、６ｍｏｌ％以下（典型的には５．５ｍｏｌ％以下、例えば５ｍｏｌ％以下）であるとよい。これにより、上記溶解抑制剤としての効果を安定的に発揮することができ、例えば、Ｌ＊ａ＊ｂ＊表色系において黄方向のｂ＊値を向上して、優れた発色性を実現することができる。
【００２１】
必須構成成分としての亜鉛成分（酸化亜鉛（ＺｎＯ））は、着色部の色調に影響を与える成分である。また、ガラス転移点や熱膨張係数を下げる成分でもある。
ガラスマトリックス全体に占めるＺｎＯの割合は、１ｍｏｌ％以上（典型的には２ｍｏｌ％以上、例えば４ｍｏｌ％以上）であって、１５ｍｏｌ％以下（典型的には１２ｍｏｌ％以下、例えば１０ｍｏｌ％以下）であるとよい。これにより、例えば、Ｌ＊ａ＊ｂ＊表色系において明度Ｌ＊値を向上し、明るく鮮やかな色みを実現することができる。また、彩度Ｃ＊値を向上し、優れた発色性を実現することができる。また、ガラス転移点を好適な範囲に調整することができる。さらに、着色部において、耐久性、耐水性、耐薬品性、耐熱衝撃性のうち少なくとも１つを向上することができる。
【００２２】
必須構成成分としての広義のアルカリ土類金属成分（ＲＯ；具体的には、酸化ベリリウム（ＢｅＯ）、酸化マグネシウム（ＭｇＯ）、酸化カルシウム（ＣａＯ）、酸化ストロンチウム（ＳｒＯ）、酸化バリウム（ＢａＯ））は、着色部の色調に影響を与える成分である。また、網目修飾酸化物（ネットワークモディファイア）として機能し、ガラス全体の安定性に寄与する成分でもある。
ガラスマトリックス全体に占めるＲＯの割合は、１５ｍｏｌ％以上（典型的には１８ｍｏｌ％以上、例えば２０ｍｏｌ％以上）であって、３５ｍｏｌ％以下（典型的には３２ｍｏｌ％以下、例えば３０ｍｏｌ％以下）であるとよい。これにより、例えば、Ｌ＊ａ＊ｂ＊表色系において明度Ｌ＊値を向上し、明るく鮮やかな色みを実現することができる。また、黄方向のｂ＊値を向上し、優れた発色性を実現することができる。また、ＲＯの割合を所定値以上とすることで、ガラス転移点を下げることができる。さらに、着色部において、耐久性、例えば化学的耐久性や耐摩耗性、耐薬品性を向上することができる。また、ＲＯの割合を所定値以下とすることで、熱膨張係数を低く抑えると共に、着色部の安定性や耐久性を向上することができる。
【００２３】
好適な一態様では、ガラスマトリックスが、上記した広義のアルカリ土類金属成分の中から２成分以上、好ましくは３成分以上、例えば４成分を有している。一例では、ガラスマトリックスが、カルシウム成分（ＣａＯ）とストロンチウム成分（ＳｒＯ）とバリウム成分（ＢａＯ）とを含んでいる。複数のアルカリ土類金属成分をバランスよく含むことで、例えばいずれか１つの成分を単独で含む場合に比べて、ガラス全体としての安定性をより良く高めることができる。
【００２４】
任意構成成分としてのアルカリ金属成分（Ｒ２Ｏ；具体的には、酸化リチウム（Ｌｉ２Ｏ）、酸化ナトリウム（Ｎａ２Ｏ）、酸化カリウム（Ｋ２Ｏ）、酸化ルビジウム（Ｒｂ２Ｏ））は、ガラスマトリックスに含んでいてもよいし、含んでいなくてもよい。アルカリ金属成分は、着色部の色調に影響を与える成分である。また、網目修飾酸化物（ネットワークモディファイア）として機能すると共に、ガラス転移点を低下させて、ガラス溶融時の流動性を高める成分でもある。一方で、アルカリ金属成分を多く含むガラスは、熱膨張係数を過剰に高め過ぎたり、着色部の安定性、例えば耐薬品性や耐熱性、耐久性を低下させたりする要因になり得る。
したがって、ガラスマトリックス全体に占めるＲ２Ｏの割合は、５ｍｏｌ％以下（例えば３ｍｏｌ％以下）であるとよい。例えば、Ｌ＊ａ＊ｂ＊表色系において明度Ｌ＊値を向上し、明るく鮮やかな色みを実現することができる。また、黄方向のｂ＊値を向上し、優れた発色性を実現することができる。また、熱膨張係数を低く抑えると共に、着色部の安定性を高めることができる。なお、ガラス転移点を低下させる目的などでガラスマトリックス中にＲ２Ｏを含有する場合は、その割合を、概ね０．１ｍｏｌ％以上（例えば１ｍｏｌ％以上）としてもよい。
【００２５】
任意構成成分としてのホウ素成分（酸化ホウ素（Ｂ２Ｏ３））は、ガラスマトリックスに含んでいてもよいし、含んでいなくてもよい。ホウ素成分は、ガラス転移点を低下させて、ガラス溶融時の流動性を高める成分である。また、ガラス封止材料の熱膨張係数を調整するための成分でもある。一方で、ホウ素成分には、ナノ金属粒子をガラス中に取り込んで保持するような副作用がある。そのため、ホウ素成分を多く含んだガラスを用いると、上述の通り着色部の発色性が悪くなることがある。このことは、特にナノ金属粒子として、ナノ銀粒子を用いる場合に問題となり得る。
したがって、ガラスマトリックス全体に占めるＢ２Ｏ３の割合は、３ｍｏｌ％以下（典型的には１ｍｏｌ％以下、例えば０．１ｍｏｌ％以下）であるとよい。これにより、ナノ金属粒子由来の発色性を安定的に維持向上することができ、着色部の見栄えをより良くすることができる。例えば、Ｌ＊ａ＊ｂ＊表色系において明度Ｌ＊値を抑えて、鮮明な模様を実現することができる。また、黄方向のｂ＊値を向上し、優れた発色性を実現することができる。
【００２６】
ガラスフリットは、上述した４〜６種の成分で構成されていてもよく、あるいは、本発明の効果を著しく損なわない限りにおいて、上記以外の付加的な成分を含んでいてもよい。かかる付加的な成分としては、例えば、酸化物の形態で、Ａｇ２Ｏ、Ａ１２Ｏ３、ＺｒＯ２、ＴｉＯ２、Ｖ２Ｏ５、ＦｅＯ、Ｆｅ２Ｏ３、Ｆｅ３Ｏ４、ＣｕＯ、Ｃｕ２Ｏ、Ｎｂ２Ｏ５、Ｐ２Ｏ５、Ｌａ２Ｏ３、ＣｅＯ２、Ｂｉ２Ｏ３等が挙げられる。付加的な成分は、ガラスマトリックス全体を１００ｍｏｌ％としたときに、目安として合計１０ｍｏｌ％以下の割合で含むようにすると良い。また、必要に応じて、従来この種のガラスフリットに一般的に使用されている添加剤を含むこともできる。
【００２７】
例えば、食器の装飾に使用される用途では、着色部に対しても酸性の食品に対する十分な耐酸性やアルカリ性の洗剤に対する十分な耐アルカリ性が求められる。かかる場合には、ガラスマトリックスがアルミニウム成分（酸化アルミニウム（Ａ１２Ｏ３））および／またはジルコニウム成分（酸化ジルコニウム（ＺｒＯ２））を含むことが好ましい。
ガラスマトリックスにアルミニウム成分を含有することで、着色部の付着安定性が向上し、化学的耐久性や耐薬品性をより良く高めることができる。ガラスマトリックス全体に占めるＡ１２Ｏ３の割合は、例えば、１ｍｏｌ％以上（典型的には２ｍｏｌ％以上、例えば５ｍｏｌ％以上）であって、１０ｍｏｌ％以下（典型的には８ｍｏｌ％以下、例えば６ｍｏｌ％以下）であるとよい。
また、ガラスマトリックスにジルコニウム成分を含有することで、着色部の耐アルカリ性をより良く高めることができる。ガラスマトリックス全体に占めるＺｒＯの割合は、例えば、０．１ｍｏｌ％以上（典型的には０．５ｍｏｌ％以上、例えば１ｍｏｌ％以上）であって、５ｍｏｌ％以下（例えば３ｍｏｌ％以下）であるとよい。
【００２８】
また、例えばナノ金属粒子がナノ銀粒子を含む場合には、ガラスマトリックスに銀成分（酸化銀（Ａｇ２Ｏ））を含むことが好ましい。ガラスフリット中の銀成分には、ガラス中の銀成分を飽和して、着色材としてのナノ銀粒子がガラス中に取り込まれることを抑制する効果がある。これにより、ナノ銀粒子由来の発色性が安定的に維持発揮されて、例えばＬ＊ａ＊ｂ＊表色系における黄方向のｂ＊値を高めることができる。
上記の効果は少量の銀成分の添加によって十分に実現されるため、コストとの兼ね合いから、ガラスマトリックス全体に占めるＡｇ２Ｏの割合は、概ね５ｍｏｌ％以下（典型的には３ｍｏｌ％以下、例えば１ｍｏｌ％以下）であるとよい。これにより、コストを低く抑えつつ、本発明の効果を高いレベルで発揮することができる。
【００２９】
好適な一態様では、ガラスマトリックスが５成分以上、好ましくは６成分以上で構成されている。複数の成分をバランスよく含むことで、着色部の安定性や耐久性をより向上することができる。また、調製時の作業性やコストの観点からは、ガラスマトリックスが２０成分以下、例えば１５成分以下で構成されることが好ましい。
【００３０】
好適な一態様では、ガラスマトリックスに、人体や環境に対して悪影響となり得る成分、例えばヒ素（Ａｓ）成分や鉛（Ｐｄ）成分、カドミウム（Ｃｄ）成分を実質的に含まない。例えば、ガラスマトリックス全体を１００ｍｏｌ％としたときに、ヒ素成分や鉛成分、カドミウム成分の合計が１ｍｏｌ％以下、好ましくは０．５ｍｏｌ％以下、より好ましくは０．１ｍｏｌ％以下であるとよい。とりわけ食器の装飾に使用される用途などでは、これらの成分を積極的には添加しない（不可避的な不純物として混入することは許容され得る）ことが好ましい。
【００３１】
ガラスマトリックスを構成するガラスの線熱膨張係数（熱機械分析装置を用いて２５℃から５００℃までの温度領域において測定した平均線膨張係数。以下同じ。）は特に限定されないが、被装飾物としてのセラミックと同等であるとよい。一例では、ガラスの線熱膨張係数が、被装飾物（セラミック）の熱膨張係数±２×１０−６Ｋ−１程度であるとよい。例えば、ガラスの線熱膨張係数が、４．０×１０−６Ｋ−１〜８．０×１０−６Ｋ−１であるとよい。上記したガラス構成によれば、ホウ素成分の割合が低く抑えられていても、このような熱膨張係数を好適に実現することができる。これにより、画付焼成時における被装飾物（セラミック）と絵具との収縮率の差が小さくなる。したがって、着色材を付与した部位（着色部）に剥離やひびなどの不具合を生じ難くなり、セラミックの装飾を安定的に行うことができる。
【００３２】
ガラスマトリックスを構成するガラスのガラス転移点（示差走査熱量分析に基づくＴｇ値。以下同じ。）は、特に限定されない。例えば後述する焼結温度との関係から、概ね４００〜１５００℃であるとよい。なかでも、下絵付けやシンクインで用いる絵具にあっては、ガラス転移点が概ね９００〜１３００℃程度、上絵付けで用いる絵具にあっては、ガラス転移点が概ね５００〜９００℃程度であるとよい。
【００３３】
絵具に占めるガラスマトリックスの割合は特に限定されないが、被装飾物であるセラミックとの結合性や接着性を高める観点からは、絵具全体を１００体積％としたときに、概ね５０体積％以上、典型的には６０体積％以上、例えば７０体積％以上であるとよい。また、発色性を維持向上する観点からは、絵具全体を１００体積％としたときに、ガラスマトリックスの割合が、概ね９５体積％以下、典型的には９０体積％以下、例えば８０体積％以下であるとよい。
【００３４】
着色材は、被装飾物であるセラミックの表面に色彩を付与する成分である。着色材は、典型的には保護剤や分散剤などの添加剤と共に、上記ガラスマトリックス中に混在している。なお、着色材と添加剤とは、それぞれ独立した状態で存在していてもよく、例えば着色材のまわりに添加剤が集合して塊状に存在していてもよい。
【００３５】
本実施形態の着色材は、ナノ金属粒子を含んでいる。ナノ金属粒子としては、例えば、ナノ金粒子、ナノ銀粒子、ナノ銅粒子、ナノ白金粒子、ナノチタン粒子、ナノパラジウム粒子などが挙げられる。
ナノ金属粒子は、表面プラズモン共鳴（ＳＰＲ：surface plasmon resonance）に起因して、紫外〜可視領域にそれぞれ固有の光学的特徴（例えば強い光吸収帯）を有する。例えばナノ金（Ａｕ）粒子は、５３０ｎｍ付近の波長の光（緑色〜水色光）を吸収して、「マロン」と呼ばれる青みがかった赤色（赤紫色）の発色を呈する。したがって、例えば赤色や紫色の絵具を調製する場合には、ナノ金属粒子として、ナノ金粒子を好適に用いることができる。また、例えばナノ銀（Ａｇ）粒子は、４２０ｎｍ付近の波長の光（青色光）を吸収して、黄色の発色を呈する。したがって、例えば橙色や黄色の絵具を調製する場合には、ナノ金属粒子として、ナノ銀粒子を好適に用いることができる。
【００３６】
ナノ金属粒子は、上記表面プラズモン共鳴との兼ね合いから、Ｄ５０粒径がナノメートルサイズ（１〜１００ｎｍ）である。ナノ金属粒子の表面プラズモン共鳴の効果は、粒径によって変化し得る。粒径を適切に調整することによって、表面プラズモン共鳴の効果をより良く享受することができる。
好適な一態様では、ナノ金属粒子のＤ５０粒径が、５ｎｍ以上、典型的には１０ｎｍ以上、例えば１５ｎｍ以上である。好適な他の一態様では、ナノ金属粒子のＤ５０粒径が、概ね８０ｎｍ以下、典型的には５０ｎｍ以下、例えば３０ｎｍ以下である。Ｄ５０粒径を上記範囲とすることで、ナノ金属粒子の特定波長の吸光度が増大して、少量の添加で良好な発色を実現することができる。また、色ムラの少ない、緻密な着色部を実現することができる。
【００３７】
例えば、赤色の絵具を調製する場合の好適な一態様では、ナノ金属粒子が、ナノ金粒子とナノ銀粒子とを含んでいる。ナノ金粒子とナノ銀粒子とを併用することで、ナノ金粒子の青みがかった波長が吸収されて、より鮮やかな赤色発色を実現することができる。なお、ナノ金粒子とナノ銀粒子とは、それぞれ単独の粒子の状態であってもよいし、合金の状態であってもよい。ナノ金粒子とナノ銀粒子との混合比率は特に限定されないが、好適な一態様では、ナノ金粒子とナノ銀粒子との体積比率が、ナノ金粒子：ナノ銀粒子＝８０：２０〜２０：８０である。これによって、鮮やかな赤色発色を実現することができる。
【００３８】
絵具に占める着色材の割合は特に限定されないが、絵具全体を１００体積％としたときに、概ね０．１体積％以上、例えば０．１５体積％以上であって、概ね１体積％以下、典型的には０．８体積％以下、例えば０．７体積％以下であるとよい。これにより、鮮やかな色みの着色部を安定的に実現することができる。また、高価になり過ぎることを抑制して、コストを抑えることができる。
好適な一態様では、着色材の体積が、ガラスマトリックスの体積の概ね１／１００〜１／２００、例えば１／１２０〜１／１８０である。これにより、均質な発色を好適に実現することができる。
【００３９】
ここに開示される絵具は、上記したガラス成分と着色材成分とで構成されていてもよく、本発明の効果を著しく損なわない限りにおいて、例えば絵具全体を１００体積％としたときに概ね５０体積％以下、典型的には４０体積％以下、例えば３０体積％以下の範囲で、適宜に他の付加的な成分を含んでいてもよい。付加的な成分の例としては、例えば保護剤が例示される。
【００４０】
好適な一態様では、絵具に保護剤を含んでいる。絵具に保護剤を含むことで、画付焼成時に着色材成分（ナノ金属粒子）とガラス成分とが接触し難くなり、着色材がガラスの構成成分として取り込まれることをより良く抑制することができる。したがって、本発明の効果を高いレベルで発揮することができ、より一層発色性に優れ、はっきりした色調の着色部を実現することができる。
保護剤は、典型的には着色材と共にガラスマトリックス中に混在している。なお、保護剤は上記着色材と離れた状態であってもよいし、例えば着色材の表面に付着、結合、配位した状態であってもよい。
【００４１】
保護剤としては特に限定されないが、例えば、ナノメートルサイズ（１〜１００ｎｍ）のナノセラミック粒子、具体的には、ナノシリカ粒子、ナノジルコニア粒子、ナノアルミナ粒子、ナノチタニア粒子などを用いることができる。なかでもシリカは、焼結すると透明性が高まる性質を有するため、着色部の発色性を引き立たせたり、鏡面光沢度を高めて艶感を増したりする効果がある。したがって、保護剤としてナノシリカ粒子を特に好ましく用いることができる。
【００４２】
保護剤のＤ５０粒径は、典型的には上記ナノ金属粒子のＤ５０粒径と同じか、それよりも小さいことが好ましい。好適な一態様では、保護剤のＤ５０粒径が、概ね５０ｎｍ以下、典型的には３０ｎｍ以下、例えば２０ｎｍ以下である。Ｄ５０粒径を所定値以下とすることで、保護剤の比表面積が増大し、画付焼成時において着色材の退色を抑制する効果がより良く発揮される。したがって、より安定的に優れた発色を実現することができる。
【００４３】
保護剤の割合は特に限定されないが、好適な一態様では、上記着色材の体積の概ね１５倍以上、好ましくは２０倍以上、例えば３０倍以上であって、概ね９０倍以下、好ましくは８０倍以下、例えば７０倍以下である。これにより、上述の効果をより良く発揮することができる。
【００４４】
好適な一態様では、絵具中に、人体や環境に対して悪影響となり得る成分、例えば鉛成分やカドミウム成分を実質的に含まない（不可避的な不純物として混入することは許容され得る）。とりわけ食器の装飾に使用される用途などでは、これらの成分を積極的には添加しないことが好ましい。
【００４５】
ここに開示される絵具は、用途に応じて任意の形態に調整することができる。例えば、カレット状、パウダー状、フリット状、ペレット状、板状、ペースト状などとすることができる。一例として、被装飾物の表面に細かな装飾を施す場合などには、絵具に溶媒（例えば水系溶媒）を加えてペースト状に調整するとよい。
【００４６】
≪絵具の製造方法≫
このような絵具の製造方法は特に限定されないが、例えば、着色材と保護剤との混合物に所定のガラスフリットを添加してさらに混合し、乾燥、一体焼結した後、粉砕することによって製造することができる。以下、図１のフローチャートを参照しつつ、各工程について詳しく説明する。
【００４７】
図１は、赤色の絵具に係る製造方法であり、以下のステップ：（ステップＳ１）赤色着色材と保護剤とを湿式法で混合して、液状の第１混合物を調製すること；（ステップＳ２）上記第１混合物に所定のガラスフリットを混合して、第２混合物を調製すること；（ステップＳ３）上記第２混合物を熱処理して、ガラスマトリックス中に赤色着色材と保護剤とが混在している焼結体を得ること；（ステップＳ４）上記焼結体を粉砕すること；を包含する。この製造方法によれば、混合、熱処理という簡便な工程で本実施形態の絵具を製造することができる。
【００４８】
ステップＳ１では、赤色着色材と保護剤とを混合する。本実施形態では、赤色着色材として、ナノ金粒子とナノ銀粒子とを用意する。また、保護剤として、ナノシリカ粒子を用意する。ナノ粒子は凝集性が高いため、典型的には当該粒子が分散溶媒中で安定化された分散液の状態で市販されている。本実施形態では、ナノ金粒子とナノ銀粒子とナノシリカ粒子との分散液を混合する。ガラスフリットの添加前に、予め赤色着色材と保護剤とを混合することで、赤色着色材と保護剤との親和性を高めることができる。なお、混合の操作は、例えばマグネティックスターラーや超音波などを用いて行うことができる。このようにして、液状の第１混合物を調製する。
【００４９】
ステップＳ２では、上記液状の第１混合物に、所定のガラスフリットを混合する。なお、ガラスフリットは、例えば、所定の組成比となるように調合したガラス原料粉末を焼成した後、急冷し、粉砕することによって用意することができる。本実施形態では、第１混合物とガラスフリットとを湿式法で混合することにより、均質性の高い混合物を得ることができる。このようにして、液状の第２混合物を調製する。
【００５０】
ステップＳ３では、第２混合物を熱処理する。例えば、先ず１００℃以下の温度域で乾燥して分散媒をある程度除去し、次にガラスフリットのガラス転移点以上の温度で加熱して一体焼結させる。焼結温度は、概ねガラス転移点＋０〜３００℃程度に設定するとよい。例えば上絵付け用の絵具の製造において、ガラスフリットのガラス転移点が６００〜８００℃である場合は、焼結温度を８００〜９００℃程度に設定するとよい。焼結時間は、通常凡そ０．１〜数時間程度とするとよい。焼結時の雰囲気は、大気雰囲気、酸化雰囲気、不活性ガス雰囲気などとするとよい。このように熱処理することで、ガラスマトリックス中に赤色着色材と保護剤とが混在している一体的な焼結体を得る。
【００５１】
ステップＳ４では、上記焼結体を粉砕（解砕であり得る）および／または分級して、所望の大きさやサイズに調整する。粉砕の操作は、例えば振動ミル、遊星ミル、撹拌雷潰機などを用いて行うことができる。絵具の形状や大きさは特に限定されないが、取扱い性などの観点から、例えばレーザー回折・光散乱法に基づく平均粒子径が、概ね１０μｍ以下、典型的には０．１〜１０μｍ、例えば０．５〜５μｍ程度とするとよい。
【００５２】
このようにして得られた絵具は、被装飾物としてのセラミックの表面に装飾を施すために用いられる。装飾の作業は、上記絵具をセラミックの表面に付与した後、所定の温度で画付焼成することによって行い得る。例えば、素焼きした生地に装飾を施す「下絵付け」や、釉薬に絵具を含ませる「シンクイン」では、絵具を付与した後に１２００〜１４００℃程度の高温で画付焼成を行い得る。また、釉薬を施した（施釉）後に装飾を施す「上絵付け」では、絵具を付与した後に７００〜１０００℃程度の中温で画付焼成を行い得る。本実施形態の絵具は、上記中温の焼成によって特に良好な発色を実現することができる。
【００５３】
絵具を付与した後の画付焼成は、典型的には大気雰囲気下（酸化雰囲気下）で行うことができる。なお、例えば赤色着色材として汎用されている辰砂（酸化第二銅）や、橙色着色材あるいは黄色着色材として汎用されているカドミニウム系の材料（例えば硫化カドミニウムや硫化亜鉛カドミニウムを主成分とするカドミウムイエロー）は、還元雰囲気下での画付焼成が必要となる。これに比べて、ここに開示される絵具は大気雰囲気下で所望の発色を得られることから、利用しやすい利点がある。
【００５４】
≪セラミックス製品≫
以上のようにして、着色部を有するセラミックス製品を得ることができる。なお、ここでいう「セラミックス製品」には、陶器、磁器、土器、石器、ガラスなどが包含される。具体的な製品としては、例えば、食器、装飾器、各種タイル、衛生陶器、瓦、れんが、土管、陶管などが挙げられる。
【００５５】
セラミックス製品の着色部は、少なくともガラス成分と着色材成分とを含む焼成体（焼結体）である。例えば橙色や黄色着色部は、ガラス成分と、着色材としての銀成分とを含んでいる。また、例えば赤色や紫色着色部は、ガラス成分と、着色材としての金成分および銀成分とを含んでいる。
本実施形態の着色部は、ガラス成分が所定の組成であることにより、金属成分の着色効果がいかんなく発揮され、明るく鮮やかな発色を実現している。この着色部の外観、例えば色調やはっきりした模様は、セラミックが有する美観や高級感をより一層高め得るものであり、顧客満足度の高い製品の提供につながるものである。
【００５６】
本実施形態の着色部では、ＪＩＳ  Ｚ８７２９（２００４年）に基づくＬ＊ａ＊ｂ＊表色系の明度Ｌ＊値が、３５〜７０（好ましくは３５〜５５）を好適に満たし得る。明度Ｌ＊値を所定値以上とすることで、明るい色調を実現することができる。明度Ｌ＊値を所定値以下とすることで、滲みの少ないはっきりした色調を実現することができる。
【００５７】
また、本実施形態では、上記Ｌ＊ａ＊ｂ＊表色系のａ＊値およびｂ＊値から求められる彩度（Ｃ＊）が４５以上（好ましくは５０以上、例えば６０以下）を好適に満たす。彩度Ｃ＊を所定値以上とすることで、鮮やかな色調を実現することができる。
なお、彩度は、Ｌ＊ａ＊ｂ＊表色系のａ＊値およびｂ＊値から、下記（式１）を用いて算出することができる。彩度Ｃ＊値は、ａ＊値および／またはｂ＊値が大きいほど、大きくなる値である。
【００５８】
【数１】
0006636844.tif 000002
【００５９】
好適な一態様では、着色材としてナノ金粒子とナノ銀粒子とを含んだ赤色の絵具を用いて形成される赤色着色部の色度が、ＪＩＳ  Ｚ８７２９（２００４年）に基づくＬ＊ａ＊ｂ＊表色系において、以下の条件：
・ａ＊値が２０以上（好ましくは３０以上、例えば５０以下）である；
・ｂ＊値が１５以上（好ましくは２０以上、例えば４０以下）である；
を満たしている。赤方向のａ＊値を所定値以上とすることで、赤色発色性を高めて、シャープではっきりした色みを実現することができる。また、黄方向のｂ＊値を所定値以上とすることで、換言すれば青方向の−ｂ＊値を小さく抑えることで、例えば「マロン」のように紫〜青みがかった発色となることを抑制して、鮮やかな赤色発色を実現することができる。
【００６０】
以下、本発明に関する実施例を説明するが、本発明を以下の実施例に示すものに限定することを意図したものではない。
【００６１】
本試験においては、下表１に示す計１１種類のガラスフリット（例１〜３、参考例１〜８）および、着色材としてのナノ金粒子とナノ銀粒子とを用いて赤色の絵具を調製し、これを用いた赤色着色部について色調の検討を行った。
具体的には、先ず、平均粒径が凡そ１〜３μｍのガラス原料粉末を表１に示す組成となるように配合して混合し、それぞれ、１４００℃〜１６００℃で溶融した後、急冷した。これを粉砕して、平均粒径が凡そ１〜５μｍのガラスフリット（例１〜３、参考例１〜８）を作製した。
【００６２】
【表１】
0006636844.tif 000003
【００６３】
次に、Ｄ５０粒径が２０ｎｍのナノ金粒子の分散液（市販品）と、Ｄ５０粒径が２０ｎｍのナノ銀粒子の分散液（市販品）とＤ５０粒径が２０ｎｍのナノシリカ粒子の分散液（市販品）とを混合して、第１混合液を得た。次に、表１に示す組成のガラスフリットを第１混合液に添加し、さらに混合することで、第２混合液を得た。この第２混合液をオーブンで乾燥した後、大気雰囲気において８００〜９００℃の温度で３０分間加熱して、焼結体を得た。得られた焼結体を石川式撹拌雷潰機で解砕した後、振動ミルと遊星ミルとで粉砕して、平均粒子径が０．５〜５μｍの粉末状の赤色絵具を作製した。
なお、第１混合液及び第２混合液は、赤色絵具において、ガラス成分が８０体積％、保護剤としてのシリカ成分が２０体積％、ガラス成分とシリカ成分との合計（１００体積部）に対して、赤色着色材としてのナノ金粒子（Ａｕ）成分が０．３体積部、ナノ銀粒子（Ａｇ）成分が０．２体積部の割合で含まれるように調製した。
【００６４】
上記作製した赤色絵具をそれぞれセラミックの表面に付与して、大気雰囲気下（酸化雰囲気下）において７００〜９００℃で画付焼成することによって、赤色着色部を有するセラミックスを得た。そして、赤色着色部について、コニカミノルタ製の分光測色計を用い、ＪＩＳ  Ｚ８７２９（２００４年）に基づくＬ＊ａ＊ｂ＊表色系の明度Ｌ＊値および色度（ａ＊値、ｂ＊値）を測定した。結果を表１の該当欄に示す。なお、表１の「判定」の欄には、表２の判定基準に基づく判定結果を示している。
【００６５】
【表２】
0006636844.tif 000004
【００６６】
図２には、Ｌ＊ａ＊ｂ＊表色系の明度Ｌ＊値と彩度Ｃ＊値とを示している。
図２および表１に示す通り、例１〜３のガラスフリットを有する絵具を用いることで、明度Ｌ＊値、色度（ａ＊値、ｂ＊値）、および彩度Ｃ＊値が良好で、見栄えの良い着色部を実現することができた。なかでも、例２ではｂ＊値が４０と高く、とりわけはっきりした色調の着色部を実現することができた。
【００６７】
これに対して、ガラスフリット中のホウ素成分の含有割合が高い参考例６では、明度Ｌ＊値が顕著に高く、着色部の模様が不鮮明だった。逆に、ガラスフリット中のアルカリ土類金属成分の含有割合が高い参考例２や、アルカリ土類金属成分をアルカリ金属成分に置きかえた（アルカリ金属成分の含有割合が高く、アルカリ土類金属成分の含有割合が低い）参考例３、亜鉛成分の含有割合が高い参考例４では、明度Ｌ＊値が低く、着色部が暗く沈んだ色調だった。
【００６８】
また、ホウ素成分の含有割合が高い参考例６や亜鉛成分の含有割合が高い参考例４では、ａ＊値が低く、着色部の色調（発色性）が悪かった。
また、ガラスフリット中のスズ成分の含有割合が高い参考例１や、逆にスズ成分を含まない参考例８では、ｂ＊値が低く、着色部の色調（発色性）が悪かった。また、スズ成分にかえてスズと同じように多原子価をとり得るアンチモン（Ｓｂ）を含有する参考例５でもｂ＊値が低く、着色部の色調（発色性）が悪かった。また、ガラスフリット中のアルカリ金属成分の含有割合が高い（アルカリ土類金属成分の含有割合が低い）参考例３、６や、亜鉛成分の含有割合が高い参考例４、ホウ素成分の含有割合が高い参考例６、７でもｂ＊値が低く、着色部の色調（発色性）が悪かった。
着色部の見栄えが悪くなった原因として、画付焼成の際に着色材成分（ナノ金粒子および／またはナノ銀粒子）がガラスに溶解してしまい、発色性が悪くなっていることが考えられた。
【００６９】
以上のことから、基本ガラス成分として、酸化物換算のモル比で以下の組成：ＳｉＯ２  ４５〜７０ｍｏｌ％；ＳｎＯ２  ０．１〜６ｍｏｌ％；ＺｎＯ  １〜１５ｍｏｌ％；ＢｅＯ、ＭｇＯ、ＣａＯ、ＳｒＯ、ＢａＯのうち少なくとも１つ  １５〜３５ｍｏｌ％；Ｌｉ２Ｏ、Ｎａ２Ｏ、Ｋ２Ｏ、Ｒｂ２Ｏのうち少なくとも１つ  ０〜５ｍｏｌ％；Ｂ２Ｏ３  ０〜３ｍｏｌ％；を含むガラスフリットを用いることで、金属成分のガラス中への溶解を抑制して、ナノ金属粒子由来の発色をより良く得ることができ、見栄えの良い着色部を実現することができる。
【００７０】
以上、本発明の具体例を詳細に説明したが、これらは例示にすぎず、請求の範囲を限定するものではない。請求の範囲に記載の技術には、以上に例示した具体例を様々に変形、変更したものが含まれる。
【図１】
0006636844.tif 000005
【図２】
0006636844.tif 000006